(57)【要約】      （修正有）【課題】色再現性（色純度）や明るさ、輝度に優れた化合物の提供。【解決手段】一般式（１）で表される化学構造を有する非対称スクアリリウム化合物。2018172635.tif 000026（Ａは置換／非置換のピロール環基を表し、該ピロール環基の窒素原子上に置換基を有する；Ｒ１及びＲ２は各々独立に、置換／非置換のアルキル基、Ｒ３は各々独立に任意の置換基を表し、Ｒ１とＲ３とが結合して縮合環を形成し、Ｒ２とＲ３とが結合して縮合環を形成している。）【選択図】なし【特許請求の範囲】
【請求項１】
下記一般式（１）で表される化学構造を有する非対称スクアリリウム化合物。
【化１】
2018172635.tif 000024
（式（１）中、Ａは置換基を有していてもよいピロール環基を表し、該ピロール環基の窒素原子上に置換基を有する。
Ｒ１及びＲ２は各々独立に、置換基を有していてもよいアルキル基を表す。Ｒ３は各々独立に任意の置換基を表す。
ただし、Ｒ１とＲ３とが結合して縮合環を形成し、Ｒ２とＲ３とが結合して縮合環を形成している。）
【請求項２】
下記一般式（２）で表される化学構造を有する、請求項１に記載の非対称スクアリリウム化合物。
【化２】
2018172635.tif 000025
（式（２）中、Ｒ４は置換基を有していてもよいアルキル基、又は置換基を有していてもよい芳香族環基を表す。式（２）中の環はさらに置換基を有していてもよい。）
【請求項３】
波長３８０〜４５０ｎｍにおける透過率が８０％以上である、請求項１又は２に記載の非対称スクアリリウム化合物。
【請求項４】
波長５００〜６２０ｎｍにおける吸収極大の数が１つである、請求項１〜３のいずれか１項に記載の非対称スクアリリウム化合物。
【請求項５】
波長５００〜６２０ｎｍにおける吸収極大の半値幅が３５ｎｍ以下である、請求項４に記載の非対称スクアリリウム化合物。
【請求項６】
請求項１〜５のいずれか１項に記載の非対称スクアリリウム化合物を含有する着色組成物。
【請求項７】
請求項１〜５のいずれか１項に記載の非対称スクアリリウム化合物を含有するディスプレイ用フィルター。
【請求項８】
請求項７に記載のディスプレイ用フィルターを備えるディスプレイ。
【発明の詳細な説明】
【技術分野】
【０００１】
本発明は、特定の非対称スクアリリウム化合物、それを含有する着色組成物及びディスプレイ用フィルター、並びにそれを備えるディスプレイに関し、更に詳しくは、波長５００〜６２０ｎｍにシャープな吸収極大を１つ有し、該吸収極大の極大吸収波長が５７０〜６２０ｎｍであり、かつ、波長３８０〜４５０ｎｍの透過率が８０％以上で副吸収がない非対称スクアリリウム化合物、それを含有する着色組成物及びディスプレイ用フィルター、並びにそれを備えるディスプレイに関する。
【背景技術】
【０００２】
近年、ディスプレイ装置の光源として、白色ＬＥＤや白色ＯＬＥＤが用いられることが多くなっている。白色ＬＥＤの発光方式にはいくつかの種類があり、Ｒ（赤）、Ｇ（緑）、Ｂ（青）のそれぞれの光を発するＬＥＤを並べて白色光を得る方式のものや、青色ＬＥＤからの青色発光と黄色蛍光体からの黄色発光の組み合わせや、青色ＬＥＤからの青色発光、緑色蛍光体からの緑色発光及び赤色蛍光体からの赤色発光の組み合わせにより白色光を得る方式のものがある。白色ＯＬＥＤの発光方式にもいくつかの種類があり、赤色、緑色、青色のそれぞれの光を発する層を積層させたものや、青色、黄色のそれぞれの光を発する層を積層させたものがある。
【０００３】
得られた白色光のスペクトルには５９０ｎｍ付近の領域にオレンジ色を示す光が含まれており、この領域の光の発光強度が高いと色純度が低下することが知られていた。
【０００４】
このような点を改良するために、例えば特許文献１には、５７０ｎｍ〜６００ｎｍ付近の波長域に吸収極大を有するテトラアザポルフィリン化合物を含有させた色純度改善フィルターが開示されている。
【０００５】
一方で、特許文献２には、標準比視感度曲線の中心波長近傍に極大吸収値を有する有機色素として特定のスクアリリウム化合物を用いることで、ＣＲＴ用フィルターにおいて、視野の明るさを保ちつつ眩しさを抑え、鮮明な色感が得られることが記載されている。
【０００６】
特許文献３には、特定の非対称スクアリリウム化合物を用いることで、プラズマディスプレイパネル用フィルターの耐久性を向上できることが記載されている。
【先行技術文献】
【特許文献】
【０００７】
【特許文献１】特開２０１６−１１３４８号公報
【特許文献２】特開平１０−２０４３０４号公報
【特許文献３】特開２００４−９９７１１号公報
【発明の概要】
【発明が解決しようとする課題】
【０００８】
本発明者らが検討したところ、特許文献１に記載されたテトラアザポルフィリン化合物は、波長５７０〜６２０ｎｍ付近に吸収極大を１つ有するものの、その極大吸収波長よりも短波長側に副吸収があるために、色再現性（色純度）や明るさを低下させたりする問題があった。
【０００９】
また特許文献２に記載されたジフェニルスクアリリウム系化合物は、波長５７０〜６２０ｎｍとは異なる波長領域に吸収極大を有することから、色再現性に対しては、依然として不十分であることが判明した。
【００１０】
特許文献３に記載された非対称スクアリリウム化合物は、片一方の基は芳香族複素環であるが、もう一方の基が電子供与性の弱い芳香族環である。そのため、一旦非対称スクアリリウム化合物を得たとしても、前記芳香族複素環と前記芳香族環が交換反応を起こし、対称スクアリリウム化合物との平衡状態を作って混合物になってしまい、波長５００〜６２０ｎｍの複数個所に吸収極大が生じ輝度低下してしまい、また、吸収極大の半値幅も大きく色再現性の向上が十分ではないことが判明した。
【００１１】
そこで本発明は、波長５００〜６２０ｎｍにシャープな吸収極大を１つ有し、該吸収極大の極大吸収波長が５７０〜６２０ｎｍであり、かつ、波長３８０〜４５０ｎｍの透過率が８０％以上で副吸収がない非対称スクアリリウム化合物、その非対称スクアリリウム化合物を含有する着色組成物及びディスプレイ用フィルター、並びにそのディスプレイ用フィルターを備えるディスプレイを提供することを目的とする。
【課題を解決するための手段】
【００１２】
本発明者らは上記課題を解決するために鋭意検討を行った結果、非対称スクアリリウム化合物を特定の化学構造とすることで上記課題を解決できることを見出し、本発明を完成するに至った。すなわち、本発明は以下を要旨とする。
【００１３】
［１］  下記一般式（１）で表される化学構造を有する非対称スクアリリウム化合物。
【００１４】
【化１】
2018172635.tif 000002
【００１５】
（式（１）中、Ａは置換基を有していてもよいピロール環基を表し、該ピロール環基の窒素原子上に置換基を有する。
Ｒ１及びＲ２は各々独立に、置換基を有していてもよいアルキル基を表す。Ｒ３は各々独立に任意の置換基を表す。
ただし、Ｒ１とＲ３とが結合して縮合環を形成し、Ｒ２とＲ３とが結合して縮合環を形成している。）
【００１６】
［２］  下記一般式（２）で表される化学構造を有する、［１］に記載の非対称スクアリリウム化合物。
【００１７】
【化２】
2018172635.tif 000003
【００１８】
（式（２）中、Ｒ４は置換基を有していてもよいアルキル基、又は置換基を有していてもよい芳香族環基を表す。式（２）中の環はさらに置換基を有していてもよい。）
【００１９】
［３］  波長３８０〜４５０ｎｍにおける透過率が８０％以上である、［１］又は［２］に記載の非対称スクアリリウム化合物。
［４］  波長５００〜６２０ｎｍにおける吸収極大の数が１つである、［１］〜［３］のいずれかに記載の非対称スクアリリウム化合物。
［５］  波長５００〜６２０ｎｍにおける吸収極大の半値幅が３５ｎｍ以下である、［４］に記載の非対称スクアリリウム化合物。
【００２０】
［６］  ［１］〜「５」のいずれか１項に記載の非対称スクアリリウム化合物を含有する着色組成物。
［７］  ［１］〜［５］のいずれかに記載の非対称スクアリリウム化合物を含有するディスプレイ用フィルター。
［８］  ［７］に記載のディスプレイ用フィルターを備えるディスプレイ。
【発明の効果】
【００２１】
本発明によれば、波長５００〜６２０ｎｍにシャープな吸収極大を１つ有し、該吸収極大の極大吸収波長が５７０〜６２０ｎｍであり、かつ、波長３８０〜４５０ｎｍの透過率が８０％以上で副吸収がない非対称スクアリリウム化合物、その非対称スクアリリウム化合物を含有する着色組成物及びディスプレイ用フィルター、並びにそのディスプレイ用フィルターを備えるディスプレイを提供することができる。
【発明を実施するための形態】
【００２２】
以下、本発明の実施の形態を具体的に説明するが、本発明は、以下の実施の形態に限定されるものではなく、その要旨の範囲内で種々に変更して実施することができる。
なお、本発明において、「（メタ）アクリル」とは「アクリル及び／又はメタクリル」を意味し、「（メタ）アクリレート」、「（メタ）アクリロイル」についても同様である。
また、本発明において「全固形分」とは、着色組成物中に含まれる、溶剤以外の全成分を意味するものとする。
さらに、本発明において、「重量平均分子量」とは、ＧＰＣ（ゲルパーミエーションクロマトグラフィー）によるポリスチレン換算の重量平均分子量（Ｍｗ）をさす。
【００２３】
［非対称スクアリリウム化合物］
本発明の非対称スクアリリウム化合物は、下記一般式（１）で表される化学構造を有する。
【００２４】
【化３】
2018172635.tif 000004
【００２５】
式（１）中、Ａは置換基を有していてもよいピロール環基を表し、該ピロール環基の窒素原子上に置換基を有する。
Ｒ１及びＲ２は各々独立に、置換基を有していてもよいアルキル基を表す。Ｒ３は各々独立に任意の置換基を表す。
ただし、Ｒ１とＲ３とが結合して縮合環を形成し、Ｒ２とＲ３とが結合して縮合環を形成している。
【００２６】
本発明の非対称スクアリリウム化合物は、スクアリリウム骨格を有することによって短波長領域における副吸収がなく、波長３８０〜４５０ｎｍの透過率を高くできると考えられる。
【００２７】
また本発明の非対称スクアリリウム化合物においては、片一方の基を窒素原子を含む特定の置換基を有するベンゼン環基とし、もう一方の基（前記式（１）のＡ）を特定のピロール環基とすることで、非対称スクアリリウム骨格をより安定化させることができ、分子内に適度な双極子モーメントを付与することが可能となり、その結果、Ｊ会合体による分子間相互作用を強めることで、高いグラム吸光係数を付与し、かつ、吸収極大における半値幅を狭小化させることが可能になると考えられる。この結果、本発明の非対称スクアリリウム化合物は、吸収極大を波長５７０〜６２０ｎｍに持たせることができ、前記片一方の基と前記もう一方の基の間の交換反応も制御することが可能となり、波長５００〜６２０ｎｍにおける吸収極大の数を１つにできるものと考えられる。
【００２８】
また前記式（１）において、Ｒ１とＲ３とが結合して縮合環を形成し、さらにＲ２とＲ３とが結合して縮合環を形成することで、前記片一方の基の平面性が向上し、かつ、分子振動を制限することが可能となり、極大吸収の半値幅がより狭小となると考えられる。
【００２９】
なお、本明細書において交換反応とは、下記式のようにＡ及びＤがスクアリリウム母骨格から脱離、再結合し、（Ｉ’）、（Ｉ’’）及び（Ｉ）の混合物に変換されることを意味する。
【００３０】
【化４】
2018172635.tif 000005
【００３１】
（Ａ）
前記式（１）において、Ａは置換基を有していてもよいピロール環基を表し、該ピロール環基の窒素原子上に置換基を有する。Ａをピロール環基とすることでグラム吸光吸収係数が高くなると考えられ、一方で、ピロール環基の窒素原子上に置換基を有するものとすることで適度な溶解性をもつものとなり、ディスプレイ用フィルターにした場合でも化合物単体と同等の光学特性、例えばシャープな吸収極大を有し、色再現性が良好になると考えられる。
なお、Ａのピロール環基は、ピロール環の２位又は３位の炭素原子が式（１）におけるスクアリリウム環と結合することが好ましく、より好ましくは、ピロール環の３位が式（１）におけるスクアリリウム環と結合するものである。
【００３２】
ピロール環基を形成する炭素原子上には、任意の置換基を有してもよい。該置換基としては、好ましくは、フッ素原子、塩素原子、炭素数１〜２０のアルキル基、炭素数１〜２０のアルコキシル基、フェニル基、メシチル基、トリル基、シアノ基、炭素数２〜２０アルコキシカルボニル基、炭素数２〜２０のアルキルカルボニル基、炭素数２〜２０のＰＥＧ型ヒドロキシエチル基、炭素数２〜２０のアルキル基を有するアミド基、炭素数１〜２０のアルキル基が結合してなるジ置換又はモノ置換アミノ基、トリフルオロメチル基、炭素数１〜２０の置換基を有していてもよいシリル基、ニトロ基、炭素数１〜２０のアルキルチオ基、フッ素原子を有するアルキル基、水酸基などが挙げられ、ピロール環の反応性と安定性を維持する観点から、炭素数１〜２０のアルキル基が好ましく、化合物の合成容易性と溶解性の面からは、炭素数１〜１０のアルキル基が好ましい。
【００３３】
ピロール環基の窒素原子上の置換基としては特に限定されないが、適度な溶解性を持たせるとの観点から、炭素数１〜２０のアルキル基、置換基を有していてもよい芳香族炭化水素環基、置換基を有していてもよい芳香族複素環基、炭素数２〜２０のアルコキシカルボニル基、炭素数２〜２０のアルキルカルボニル基、炭素数１〜２０の置換基を有していてもよいシリル基が好ましく挙げられる。
これらの中でも、化合物の蛍光を抑えるためには、２位及び／又は６位に炭素数１〜２０のアルキル基を有するフェニル基であることが好ましい。一方で化合物の溶解性の面から、炭素数１〜１２のアルキル基であることが好ましい。該アルキル基における１価の遊離原子価を有する炭素原子は、１、２、３級のいずれでも良いが、立体的かさ高さから、２級又は３級がより好ましい。
【００３４】
（Ｒ１及びＲ２）
前記式（１）中、Ｒ１及びＲ２は各々独立に、置換基を有していてもよいアルキル基を表す。アルキル基は、直鎖状でも、分岐鎖状でも、環状でもよい。
アルキル基の炭素数は特に限定されないが、２以上が好ましく、４以上がより好ましく、また、１５以下が好ましく、１０以下がより好ましい。炭素数を前記範囲内とすることで、化合物の溶解度を制御できる傾向がある。
アルキル基の具体例としては、エチル基、ｎ−プロピル基、２−プロピル基、ｎ−ブチル基、イソブチル基、ｔｅｒｔ−ブチル基、ｎ−ヘキシル基、ｎ―オクチル基、２−エチルヘキシル基、シクロペンチル基、シクロヘキシル基等が挙げられる。これらの中でも、Ｒ３と結合して−ＮＲ１Ｒ２が置換しているベンゼン環に縮合する環を形成させやすいとの観点から、直鎖状のアルキル基が好ましい。
【００３５】
（Ｒ３）
前記式（１）中、Ｒ３は任意の置換基を表す。
任意の置換基としては、好ましくは、炭素数１〜２０のアルキル基、炭素数１〜２０のアルコキシ基、炭素数２〜２０アルコキシカルボニル基、炭素数２〜２０のアルキルカルボニル基、炭素数２〜２０のＰＥＧ型ヒドロキシエチル基、炭素数１〜２０の置換基を有していてもよいシリル基、炭素数１〜２０のアルキルチオ基、フッ素原子を有するアルキル基などが挙げられる。これらの中でも置換基を有するアミノ基（−ＮＲ１Ｒ２）のＲ１，Ｒ２と連結して環を形成し、強い電子供与性と平面性を両立することが可能との観点から、アルキル基が好ましい。
【００３６】
Ｒ１とＲ３とが結合して縮合環を形成し、Ｒ２とＲ３とが結合して縮合環を形成したものの具体例としては以下のものが挙げられる。
【００３７】
【化５】
2018172635.tif 000006
【００３８】
前記一般式（１）で表される化学構造を有する非対称スクアリリウム化合物の中でも分子内双極子が高く、分子間力が高いとの観点から、下記一般式（２）で表される化学構造を有する非対称スクアリリウム化合物が好ましい。
【００３９】
【化６】
2018172635.tif 000007
【００４０】
式（２）中、Ｒ４は置換基を有していてもよいアルキル基、又は置換基を有していてもよい芳香族環基を表す。式（２）中の環はさらに置換基を有していてもよい。
【００４１】
（Ｒ４）
前記式（２）中、Ｒ４は置換基を有していてもよいアルキル基、又は置換基を有していてもよい芳香族環基を表す。
【００４２】
Ｒ４におけるアルキル基としては、直鎖状、分岐鎖状又は環状のアルキル基が挙げられる。アルキル基の炭素数は特に限定されないが、２以上が好ましく、４以上がより好ましく、また、１５以下が好ましく、１０以下がより好ましい。前記下限値以上とすることで溶解度を確保しやすい傾向があり、また、前記上限値以下とすることで熱分解温度が低くなり過ぎない傾向がある。
アルキル基の具体例としては、エチル基、ｎ−プロピル基、２−プロピル基、ｎ−ブチル基、イソブチル基、ｔｅｒｔ−ブチル基、ｎ−ヘキシル基、ｎ―オクチル基、２−エチルヘキシル基、シクロペンチル基、シクロヘキシル基等が挙げられる。これらの中でも溶解性向上の観点から、分岐鎖アルキル基が好ましい。
Ｒ４のアルキル基が有していてもよい置換基としては特に限定されないが、置換基を有していてもよいフェニル基、置換基を有していてもよい複素環基、炭素数２〜２０のアルコキシカルボニル基、炭素数２〜２０のアルキルカルボニル基、炭素数１〜２０の置換基を有していてもよいシリル基、フッ素原子等のハロゲン原子が挙げられる。これらの中でも分子内双極子効果に影響を与えにくいとの観点から置換基を有していてもよいシリル基が好ましい。
【００４３】
Ｒ４における芳香族環基としては、芳香族炭化水素環基や芳香族複素環基が挙げられる。
芳香族環基の炭素数は特に限定されないが、２以上が好ましく、５以上がより好ましく、６以上がさらに好ましく、また１２以下が好ましく、１０以下がより好ましく、８以下がさらに好ましい。炭素数を前記下限値以上とすることで溶解度を維持する傾向があり、また、前記上限値以下とすることで副吸収を抑える傾向がある。
【００４４】
芳香族炭化水素環基における環としては、単環であっても縮合環であってもよい。芳香族炭化水素環基としては、例えば、１個の遊離原子価を有する、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環などの基が挙げられる。これらの中でも溶解性向上の観点からベンゼン環が好ましい。
【００４５】
芳香族複素環基としては例えば、１個の遊離原子価を有する、ピロール環、ピラゾール環、イミダゾール環、インドール環、オキサジアゾール環、オキサゾール環、イソオキサゾール環、チアゾール環、イソチアゾール環、ピロロイミダゾール環、ピロロピロール環、チエノピロール環、フロピロール環、ベンゾイミダゾール環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環などの基が挙げられる。これらの中でも副吸収を抑えるとの観点からイミダゾール環やオキサゾール環が好ましい。
【００４６】
Ｒ４の芳香族環基が有していてもよい置換基としては特に限定されないが、炭素数１〜２０のアルキル基、置換基を有していてもよいフェニル基、置換基を有していてもよい複素環基、炭素数２〜２０のアルコキシカルボニル基、炭素数２〜２０のアルキルカルボニル基、炭素数１〜２０の置換基を有していてもよいシリル基、ニトロ基、水酸基、フッ素原子、臭素原子等のハロゲン原子、シアノ基が挙げられる。これらの置換基は、隣接する２個が互いに結合してＲ４の芳香族環基に縮合する縮合環を形成してもよい。これらの中でも溶解性の観点からアルキル基が好ましい。
【００４７】
式（２）中の環はさらに置換基を有していてもよい。この置換基としては特に限定されないが、炭素数１〜２０のアルキル基、置換基を有していてもよいフェニル基、置換基を有していてもよい複素環基、炭素数２〜２０のアルコキシカルボニル基、炭素数２〜２０のアルキルカルボニル基、炭素数１〜２０の置換基を有していてもよいシリル基、水酸基が挙げられる。これらの中でも合成の多様性の観点からアルキル基が好ましい。
【００４８】
以下に本発明の非対称スクアリリウム化合物の具体例を挙げる。スクアリリウム化合物は、以下のように共鳴構造を複数書くことができるが、これらは特に断らない限り同義である。
【００４９】
【化７】
2018172635.tif 000008
【００５０】
【化８】
2018172635.tif 000009
【００５１】
【化９】
2018172635.tif 000010
【００５２】
【化１０】
2018172635.tif 000011
【００５３】
（製造方法）
本発明の非対称スクアリリウム化合物は、公知の方法で製造することができる。例えばＴｏｐ．  Ｈｅｔｅｒｏｃｙｃｌ．  Ｃｈｅｍ．  １４，  １３３−１８１  （２００８）に記載の方法に準じて製造することができる。
【００５４】
（物性）
本発明の非対称スクアリリウム化合物において、波長５００〜６２０ｎｍにおける吸収極大の数は特に限定されないが、輝度低下を抑制する観点から好ましくは１つである。吸収極大の数は、非対称スクアリリウム化合物をテトラヒドロフラン等の溶媒に溶解させた溶液を作製して測定した吸収スペクトルから算出することができる。詳細な条件は実施例に記載のものを採用することが好ましい。
なお、波長５００〜６２０ｎｍにおける吸収極大の数は、吸収スペクトルに含まれる吸収極大のうち、その極大吸収波長が波長５００〜６２０ｎｍに含まれるものの数を意味する。
【００５５】
また、本発明の非対称スクアリリウム化合物の波長５００〜６２０ｎｍにおける吸収極大の極大吸収波長（λｍａｘ）は特に限定されないが、５７０ｎｍ以上が好ましく、５７２ｎｍ以上がより好ましく、５７５ｎｍ以上がさらに好ましく、５８０ｎｍ以上が特に好ましく、また、通常６２０ｎｍ以下であり、６１５ｎｍ以下が好ましく、６１０ｎｍ以下がより好ましく、６０５ｎｍ以下がさらに好ましい。吸収極大の極大吸収波長を前記範囲内とすることで色再現性が良好となる傾向がある。吸収極大の極大吸収波長は、前述の吸収スペクトルから算出することができる。
【００５６】
さらに、本発明の非対称スクアリリウム化合物の波長５００〜６２０ｎｍにおける吸収極大の半値幅は特に限定されないが、４０ｎｍ以下であることが好ましく、３５ｎｍ以下であることがより好ましく、３０ｎｍ以下であることがさらに好ましく、また、通常２５ｎｍ以上である。吸収極大の半値幅を前記上限値以下とすることでディスプレイ用フィルターの色再現性が向上される傾向がある。吸収極大の半値幅（ＦＷＨＭ）は、前述の吸収スペクトルにて、極大吸収波長（λｍａｘ）における吸光度Ａの半値となる波長Ａ１及び波長Ａ２を読み取り、波長Ａ１波長Ａ２の差の絶対値を算出することで得られる。
【００５７】
一方で、本発明の非対称スクアリリウム化合物の波長３８０〜４５０ｎｍにおける透過率は８０％以上であることが好ましく、８５％以上であることがより好ましく、９０％以上であることがさらに好ましく、また、この透過率は通常１００％以下である。透過率を前記下限値以上とすることでフィルムの色再現性を向上する傾向がある。透過率は前述の吸収スペクトルから算出することができる。
【００５８】
［着色組成物］
本発明の着色組成物は、本発明の非対称スクアリリウム化合物を含有するものであり、必要に応じてさらに他の成分を含有していてもよい。
他の成分としては、バインダー樹脂、粘着剤、溶剤、その他の添加剤等が挙げられる。
【００５９】
（バインダー樹脂）
バインダー樹脂としては、特に限定されるものではないが、（メタ）アクリル系樹脂（ＰＭＭＡ等）、ポリアミド系樹脂、ポリウレタン系樹脂、ポリオレフィン系樹脂、ポリカーボネート樹脂等の樹脂が挙げられる。
【００６０】
（粘着剤）
粘着剤としては、特に限定されるものではないが、アクリル系、ポリエステル系、ポリアミド系、ポリウレタン系、ポリオレフィン系、ポリカーボネート系、ゴム系又はシリコン樹脂系等の粘着剤が挙げられる。これらの中ではアクリル系粘着剤、シリコン樹脂系粘着剤が望ましい。
【００６１】
粘着剤は樹脂成分を加熱等で架橋したものでも、架橋する前のものであってもよい。
【００６２】
粘着剤を構成する樹脂成分としては、光学特性、特に透明性の観点から、（メタ）アクリル系共重合体を用いることが好ましい。（メタ）アクリル系共重合体を構成するモノマーとしては、（メタ）アクリル酸アルキルエステル、カルボキシル基含有モノマー等が挙げられる。
（メタ）アクリル系共重合体のゲルパーミエーションクロマトグラフィー（ＧＰＣ）法により測定される重量平均分子量（Ｍｗ）は、ポリスチレン換算値で、５０万以上が好ましく、６０万以上がより好ましく、７０万以上がさらに好ましく、８０万以上がよりさらに好ましく、９０万以上が特に好ましく、１００万以上が最も好ましく、また、３００万以下が好ましく、２５０万以下がより好ましく、２００万以下がさらに好ましい。Ｍｗを前記下限値以上とすることで非対称スクアリリウム化合物の耐久性が向上する傾向があり、また、前記上限値以下とすることで粘着剤として作業性が向上する傾向がある。
また、（メタ）アクリル系共重合体のガラス転移温度（Ｔｇ）は、０℃以下が好ましく、−５℃以下がより好ましく、−１０℃以下がさらに好ましく、Ｔｇは通常−１００℃以上である。Ｔｇを前記上限値以下とすることで常温において粘着性に優れた組成物が得られる傾向がある。
【００６３】
また、粘着剤は前記樹脂成分以外に、架橋剤、シランカップリング剤等の成分を含んでいてもよい。架橋剤としては、イソシアネート化合物、金属キレート化合物、エポキシ化合物等が挙げられる。
上述した粘着剤を構成する各成分としては、例えば、特開２０１７−５３８７８号公報、特開２０１７−５８４２２号公報、特開２０１７−７１７３０号公報等に記載のものを採用することができる。
【００６４】
（溶剤）
溶剤としては、特に限定されるものではないが、ブタン、ペンタン、ヘキサン、ヘプタン、オクタン等のアルカン類；シクロペンタン、シクロヘキサン、シクロヘプタン、シクロオクタン等のシクロアルカン類；エタノール、プロパノール、ブタノール、アミルアルコール、ヘキサノール、ヘプタノール、オクタノール、デカノール、ウンデカノール、ジアセトンアルコール、フルフリルアルコール等のアルコール類；メチルセロソルブ、エチルセロソルブ、ブチルセロソルブ、メチルセロソルブアセテート、エチルセロソルブアセテート等のセロソルブ類；プロピレングリコールモノメチルエーテル、プロピレングリコールモノエチルエーテル、プロピレングリコールモノブチルエーテル、プロピレングリコールモノメチルエーテルアセテート、プロピレングリコールモノエチルエーテルアセテート、プロピレングリコールモノブチルエーテルアセテート、ジプロピレングリコールジメチルエーテル等のプロピレングリコール類；アセトン、メチルアミルケトン、シクロヘキサノン、アセトフェノン等のケトン類；ジオキサン、テトラヒドロフラン等のエーテル類；酢酸ブチル、酢酸アミル、酪酸エチル、酪酸ブチル、ジエチルオキサレート、ピルビン酸エチル、エチル−２−ヒドロキシブチレート、エチルアセトアセテート、乳酸メチル、乳酸エチル、３−メトキシプロピオン酸メチル等のエステル類；クロロホルム、塩化メチレン、テトラクロロエタン等のハロゲン化炭化水素類；ベンゼン、トルエン、キシレン等の芳香族炭化水素類；ジメチルホルムアミド、ジメチルアセトアミド、Ｎ−メチルピロリドン等の高極性溶剤類等が挙げられる。
【００６５】
（その他の添加剤）
その他の添加剤としては、特に限定されないが、近赤外線吸収剤、紫外線吸収剤、帯電防止剤、酸化防止剤、分散剤、難燃剤、滑材、可塑剤等の添加剤が挙げられる。
【００６６】
（着色組成物における各成分の含有割合）
本発明の着色組成物中の非対称スクアリリウム化合物の含有割合は特に限定されないが、全固形分中に０．００１質量％以上が好ましく、０．００５質量％以上がより好ましく、０．０１質量％以上がさらに好ましく、また、１０質量％以下が好ましく、５質量％以下がより好ましく、１質量％以下がさらに好ましく、０．１質量％以下がよりさらに好ましく、０．０５質量％以下が特に好ましい。非対称スクアリリウム化合物の含有割合を前記下限値以上とすることで組成物が安定になる傾向があり、また、前記上限値以下とすることで非対称スクアリリウム化合物の析出を抑制できる傾向がある。
【００６７】
本発明の着色組成物がバインダー樹脂を含有する場合、その含有割合は特に限定されないが、全固形分中に１質量％以上が好ましく、１０質量％以上がより好ましく、５０質量％以上がさらに好ましく、７０質量％以上がよりさらに好ましく、８０質量％以上が特に好ましく、また、通常９９．９質量％以下である。バインダー樹脂の含有割合を前記下限値以上とすることで非対称スクアリリウム化合物の析出が抑制できる傾向がある。
【００６８】
本発明の着色組成物が粘着剤を含有する場合、その含有割合は特に限定されないが、全固形分中に１質量％以上が好ましく、１０質量％以上がより好ましく、５０質量％以上がさらに好ましく、７０質量％以上がよりさらに好ましく、８０質量％以上が特に好ましく、また、通常９９．９質量％以下である。粘着剤の含有割合を前記下限値以上とすることで非対称スクアリリウム化合物の析出が抑制できる傾向がある。
【００６９】
本発明の着色組成物が溶剤を含有する場合、固形分濃度は特に限定されないが、１質量％以上が好ましく、５質量％以上がより好ましく、１０質量％以上がさらに好ましく、また、９５質量％以下が好ましく、９０質量％以下がより好ましい。固形分濃度を前記下限値以上とすることで溶液安定性が良好となる傾向があり、また、前記上限値以下とすることで本発明の着色組成物を用いて得られる塗膜の性能が向上する傾向がある。なお、固形分濃度とは、着色組成物に対する全固形分の含有割合である。
【００７０】
［ディスプレイ用フィルター及びディスプレイ］
本発明のディスプレイ用フィルターは、本発明の非対称スクアリリウム化合物を含有する。本発明のディスプレイ用フィルターは、例えばディスプレイ構成外部においてバンドパスフィルターとして使用するものや、ディスプレイ構成内部において色再現や色域拡大のために使用するものが挙げられる。
【００７１】
ディスプレイ用フィルターの構成の具体例としては、以下の態様が挙げられる。
（フィルターＡ）：樹脂フィルムの上に本発明の非対称スクアリリウム化合物及びバインダー樹脂を含むコーティング層が塗布されたフィルター
（フィルターＢ）：樹脂フィルムの粘着剤層に本発明の非対称スクアリリウム化合物が含まれるフィルター
（フィルターＣ）：樹脂フィルム中に本発明の非対称スクアリリウム化合物が含まれるフィルター
以下、「本発明のフィルター」という場合は、特に区別しない限り上記フィルターＡ〜Ｃの全てを指すものとする。同様に、本発明の非対称スクアリリウム化合物が樹脂フィルム上のコーティング層、粘着剤層及び樹脂フィルムのうちの複数の箇所に含まれたフィルターも「本発明のフィルター」に含まれるものとする。
【００７２】
本発明のフィルターの１つの態様は、本発明の非対称スクアリリウム化合物を含むことを特徴とする、ディスプレイに用いられる色補正フィルター、つまり、色純度改善フィルターである。
特に、色純度の観点から、白色ＬＥＤを光源とするディスプレイに好適に使用できる。中でもオレンジ光を除く観点から、白色ＬＥＤが、青色ＬＥＤと黄色蛍光体の組み合わせにより白色光を得る方式や、青色ＬＥＤ、緑色蛍光体及び赤色蛍光体の組み合わせにより白色光を得る方式の光源を有するディスプレイが好ましい。
【００７３】
色補正フィルターの設置位置は、バックライトとしての光源と視認者との間に配置されるものであれば特に限定されるものではない。例えば、ディスプレイのガラス板、偏光板等に塗布された色補正コーティング層又は色補正粘着剤層であってもよく、ディスプレイのガラス板、偏光板等の表面に貼り付けられた色補正フィルムであってもよい。
【００７４】
また、ディスプレイ内に設けられる板状の高分子成形体の表面に塗布された色補正コーティング層又は色補正粘着剤層であってもよく、高分子成形体の表面に貼り付けられた色補正フィルムであってもよい。また、板状の高分子成形体自身に本発明の非対称スクアリリウム化合物が含まれている形態であってもよい。上記高分子成形体としては、ポリエチレンテレフタレート、トリアセチルセルロース、ポリカーボネート等が挙げられる。
色補正フィルターの位置は、ガラス板や高分子成形体の表裏のうち、光源側であってもよく、視認者側であってもよい。
【００７５】
本発明のフィルターの他の態様として、照明装置に用いられる色補正フィルターが挙げられる。光源としては、ディスプレイに関して挙げたものと同じものが挙げられる。
この場合、色補正フィルターの設置位置は、光源と視認者との間に配置されるものであれば特に限定されるものではない。例えば、電球型照明、直管型照明等の照明装置の最も外側にある筐体（ガラス、プラスチック等）の外側表面又は内側表面に塗布された色補正コーティング層であってもよく、筐体の外側表面又は内側表面に貼り付けられた色補正フィルムであってもよい。
【００７６】
なお、筐体とは光が出る部位であり、カバー、フード等とも呼ばれる。
また、筐体自身に本発明の非対称スクアリリウム化合物が含まれている形態であってもよい。この場合、筐体の材質としては、例えば、ポリエチレンテレフタレート、トリアセチルセルロース、ポリカーボネート等の高分子成形体が挙げられる。
【００７７】
照明装置としては、白色ＬＥＤを光源として用いる電球型照明、直管型照明、シーリングライト、スポットライト、ダウンライト、投光灯、街路灯、デスクライト等が挙げられる。
また、照明装置の白色の種類は特に限定されるものではなく、電球色（色温度２６００〜３２５０Ｋ）、温白色（色温度３２５０〜３８００Ｋ）、白色（色温度３８００〜４５００Ｋ）、昼白色（色温度４６００〜５５００Ｋ）、昼光色（色温度５７００〜７１００Ｋ）といった色の照明装置が使用される。上記色温度の区分はＪＩＳ  Ｚ  ９１１２の基準に拠っている。
【００７８】
一方で、本発明のフィルターの他の態様として、外光補正フィルターが挙げられる。本発明の外光補正フィルターは、本発明の非対称スクアリリウム化合物を含有し、自然光、環境光等の外光と視認者の間に配置されるものであればよく、その形態、配置場所は特に限定されるものではない。
【００７９】
例えば、本発明の非対称スクアリリウム化合物及びバインダー樹脂とを含む色補正コーティング層、本発明の非対称スクアリリウム化合物及び粘着剤とを含む色補正粘着剤層、樹脂フィルムの上に本発明の非対称スクアリリウム化合物及びバインダー樹脂とを含む色補正コーティング層が塗布された外光補正フィルム（以下、外光補正フィルムＡ）、樹脂フィルムの粘着剤層に本発明の非対称スクアリリウム化合物が含まれる外光補正フィルム（以下、外光補正フィルムＢ）、樹脂フィルムに本発明の非対称スクアリリウム化合物が含まれる外光補正フィルム（以下、外光補正フィルムＣ）等の形態が挙げられる。
以後、「本発明の外光補正フィルム」という場合は、特に区別しない限り上記外光補正フィルムＡ〜Ｃの全てを指すものとする。また、本発明の非対称スクアリリウム化合物が樹脂フィルム上のコーティング層、粘着剤層及び樹脂フィルムのうちの複数の箇所に含まれたフィルムも「本発明の外光補正フィルム」に含まれるものとする。
【００８０】
本発明の外光補正フィルムは、外光を取り込む取込口、例えば、眼鏡、自動車等の輸送用機械のフロントガラス、建設用重機のガラス、建築物における窓ガラス等に好適に用いることができる。本発明の外光補正フィルムを、外光を取り込む取込口等に適用することで、外光の差し込む環境下で作業する作業者の視認性の向上を図ることができる。外光補正フィルターの位置は、ガラスや窓ガラスの表裏のうち、外光側であってもよく、視認者側であってもよい。
また、高分子樹脂に本発明の非対称スクアリリウム化合物を混練して加熱成形することにより、眼鏡レンズや窓用部材等に用いることもできる。
【００８１】
本発明のフィルター及び本発明の外光補正フィルターを構成する上記バインダー樹脂としては、特に限定されるものではないが、（メタ）アクリル系樹脂（ＰＭＭＡ等）、ポリアミド系樹脂、ポリウレタン系樹脂、ポリオレフィン系樹脂、ポリカーボネート樹脂等の樹脂が挙げられる。
また、粘着剤としては、特に限定されるものではないが、アクリル系、ポリエステル系、ポリアミド系、ポリウレタン系、ポリオレフィン系、ポリカーボネート系、ゴム系又はシリコン樹脂系等の粘着剤が挙げられる。これらの中ではアクリル系粘着剤、シリコン樹脂系粘着剤が望ましい。
また、樹脂フィルムとしては、透明性を有する各種のプラスチック材料が挙げられる。例えば、ポリエチレンテレフタレート、ポリエチレンナフタレート等のポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。
【００８２】
本発明の非対称スクアリリウム化合物とバインダー樹脂を混合して色補正コーティング層を設ける場合、非対称スクアリリウム化合物の含有割合は、バインダー樹脂１００質量部に対して０．０１〜１０質量部であることが好ましい。
また、本発明の非対称スクアリリウム化合物と粘着剤を混合して色補正粘着剤層を設ける場合、非対称スクアリリウム化合物の含有割合は、粘着剤１００質量部に対して０．０１〜１０質量部であることが望ましい。
【００８３】
色補正コーティング層及び色補正粘着剤層を樹脂フィルム等（筐体、ガラス板、偏光板、高分子成形体等をも含む）に塗布する場合、非対称スクアリリウム化合物とバインダー樹脂及び／又は粘着剤、並びに、必要に応じてその他の添加剤を含む組成物を溶剤に溶解及び／又は分散させて塗工液を調製し、スピンコート、スプレー、バーコート、フローコート、グラビアコート、ロールコート、ブレードコート、ダイコーター等の公知の塗布方法により塗工する方法を用いることができる。
【００８４】
また、樹脂フィルムや高分子成形体中に本発明の非対称スクアリリウム化合物が含まれているフィルターを製造する場合、樹脂フィルムや高分子成形体の成形時に、樹脂中に非対称スクアリリウム化合物及び必要に応じてその他の添加剤を配合しておき、樹脂フィルムの成形及び高分子成形体の成形を行えばよい。
樹脂フィルムや高分子成形体中に本発明の非対称スクアリリウム化合物が含まれているフィルターを製造する場合、非対称スクアリリウム化合物の含有割合は、樹脂１００質量部に対して０．０００１〜１質量部であることが好ましい。
【００８５】
また、本発明のフィルター及び外光補正フィルターには、さらにその他の添加剤が含まれていてもよい。その他の添加剤としては、例えば、近赤外線吸収剤、紫外線吸収剤、帯電防止剤、酸化防止剤、分散剤、難燃剤、滑材、可塑剤等の添加剤が挙げられる。
【実施例】
【００８６】
以下、本発明の非対称スクアリリウム化合物について、具体的な実施例を挙げて説明するが、本発明はその要旨を越えない限り、以下の実施例に限定されるものではない。
【００８７】
［非対称スクリアリリウム化合物の合成及び評価］
（吸収極大の数、極大吸収波長及び半値幅の測定）
各スクアリリウム化合物の波長５００〜６２０ｎｍにおける吸収極大の数及び極大吸収波長（λｍａｘ）は、ＪＡＳＣＯ  Ｖ−６７０紫外可視分光装置（日本分光社製）を使用し、最大吸収波長での吸光度が１になるように濃度調整したテトラヒドロフラン溶液を作製して測定した吸収スペクトルから読み取った。
また半値幅は、極大吸収波長における吸光度Ａの半値となる波長Ａ１及び波長Ａ２を吸収スペクトルから読み取り、波長Ａ１と波長Ａ２の差の絶対値を半値幅（ＦＷＨＭ）とした。
【００８８】
（波長３８０〜４５０ｎｍにおける透過率測定）
前記（吸収極大の数、極大吸収波長及び半値幅の測定）で準備したテトラヒドロフラン溶液を用い、同一の装置を用いて波長３８０〜４５０ｎｍの透過率を測定した。
【００８９】
（実施例１）
【００９０】
【化１１】
2018172635.tif 000012
【００９１】
化合物１（２．２９ｍＬ、２．３０ｇ、１３．３ｍｍｏｌ）と化合物２（２ｇ）にトルエン２６０ｍＬを加え、３時間１１０℃で還流した。５０℃以下にまで冷却した後、減圧濃縮した。得られた粗生成物に、酢酸４０ｍＬ、水４０ｍＬ、１２Ｎ濃塩酸２ｍＬを加え、１１０℃で、激しく撹拌しながら、２時間加熱した。室温まで冷却した後、一晩静置し、得られた沈殿をクロロホルムで洗浄した後、減圧乾燥を行い、化合物３を１．７ｇ得た。
【００９２】
【化１２】
2018172635.tif 000013
【００９３】
化合物３（１５０ｍｇ）と化合物４（７５．５ｍｇ）をトルエン２５ｍＬとｎ−ブタノール２５ｍＬの混合溶媒に添加し、１１０℃でディーンスターク法により２．５時間加熱撹拌した。続けて、ろ過を行い、得られた固体をトルエンで洗浄し、真空乾燥し、例示化合物１を９１ｍｇ得た。
【００９４】
（実施例２）
【００９５】
【化１３】
2018172635.tif 000014
【００９６】
化合物５（５．１８ｇ）と化合物２（４．１３ｇ）にトルエン５４０ｍＬを加え、３時間１１０℃で還流した。５０℃以下にまで冷却した後、減圧濃縮した。得られた粗生成物に、酢酸８０ｍＬ、水８０ｍＬ、１２Ｎ濃塩酸４ｍＬを加え、１１０℃で、激しく撹拌しながら、２時間加熱した。室温まで冷却した後、一晩静置し、得られた沈殿をクロロホルムで洗浄した後、減圧乾燥を行い、化合物６を２．１ｇ得た。
【００９７】
【化１４】
2018172635.tif 000015
【００９８】
化合物３の代わりに化合物６を用いた以外は、実施例１と同様にして、例示化合物２を８３ｍｇ得た。
【００９９】
（実施例３）
【０１００】
【化１５】
2018172635.tif 000016
【０１０１】
化合物４の代わりに化合物７を用いた以外は、実施例１と同様にして、例示化合物３を１０１ｍｇ得た。
【０１０２】
（実施例４）
【０１０３】
【化１６】
2018172635.tif 000017
【０１０４】
化合物４の代わりに化合物８を用いた以外は、実施例１と同様にして、例示化合物４を１１６ｍｇ得た。
【０１０５】
（実施例５〜２７）
例示化合物５〜２６，２８を、実施例１において化合物４を各例示化合物に対応するものに変更することで合成した。
【０１０６】
実施例１〜２７で得られた非対称スクアリリウム化合物に関し、前述の方法で波長５００〜６２０ｎｍにおける吸収極大の数、極大吸収波長及び半値幅を測定し、さらに前述の方法で波長３８０〜４５０ｎｍにおける透過率（％）を測定した。その結果を表１に示す。
【０１０７】
【表１】
2018172635.tif 000018
【０１０８】
（比較例１）
【０１０９】
【化１７】
2018172635.tif 000019
【０１１０】
化合物９（１．２３ｇ）と化合物１０（２．２６ｇ）をｎ−ブタノール１０ｍＬに加え、１１０℃で２時間反応させた。５０℃以下にまで冷却した後、減圧濃縮した。得られた粗生成物に、酢酸４０ｍＬ、水４０ｍＬ、１２Ｎ濃塩酸２ｍＬを加え、バス温１２０℃で、激しく撹拌しながら、２時間加熱した。室温まで冷却した後、一晩静置し、得られた沈殿をクロロホルムで洗浄した後、減圧乾燥を行い、化合物１１を１．２ｇ得た。
【０１１１】
【化１８】
2018172635.tif 000020
【０１１２】
化合物１１（１１０ｍｇ）と化合物１２（４２ｍｇ）をトルエン１０ｍＬとｎ−ブタノール１０ｍＬの混合溶媒に添加し、１１０℃でディーンスターク法により２．５時間加熱撹拌した。室温に冷却した後、生成した沈殿をろ過、ジエチルエーテル洗浄し、真空乾燥し、比較化合物１を３９ｍｇ得た。
【０１１３】
比較化合物１の極大吸収波長（ＴＨＦ溶液中）は５４８ｎｍであった。
【０１１４】
ただし、比較化合物１は、以下の２成分との平衡混合物として得られ、逆反応により、以下に示す２種類の対称化合物（比較化合物２及び３）を含有し、交換反応を伴った。これらの極大吸収波長（ＴＨＦ溶液中）は、それぞれ、５２４ｎｍ、５７１ｎｍであった。
【０１１５】
【化１９】
2018172635.tif 000021
【０１１６】
表１から明らかなように、実施例１〜２７の非対称スクアリリウム化合物は、シャープな吸収極大が波長５００〜６２０ｎｍに１つあり、該吸収極大の極大吸収波長が５７０〜６２０ｎｍであり、かつ、波長３８０〜４５０ｎｍの透過率が８０％以上で副吸収がないため、視野の明るさの低下がないとともに、色再現性にすぐれたディスプレイ用フィルター及びディスプレイを得ることができる。
【０１１７】
これは、実施例１〜２７の非対称スクアリリウム化合物がいずれも前記一般式（１）で表される化学構造を有し、特に、強い電子供与性の窒素原子がベンゼン環を形成する炭素原子と結合していることで、分子内双極子が効果的に働き、分子間相互作用であるＪ会合体形成を促進し、交換反応を行わなくなるため、波長５００〜６２０ｎｍにおけるシャープな吸収極大が１つとなり、該吸収極大の極大吸収波長が５７０〜６２０ｎｍとなり、また、平面性の向上により、分子振動が抑えられ波長３８０〜４５０ｎｍの透過率が９０％以上で副吸収がなくなったと考えられる。
【０１１８】
これに対して比較例１のスクアリリウム化合物（平衡混合物）は、ベンゼン環が有する置換基が水酸基及びメトキシ基となっており、分子間相互作用が弱く交換反応が起こり、極大吸収波長が異なる化合物の混合物となり、その結果吸収極大が複数存在することとなり、ディスプレイ用フィルターとして用いるには輝度が低く、波長５７０〜６２０ｎｍ以外の波長に吸収極大を有するため色純度改善の点から目的に供さないものであることがわかった。
【０１１９】
［着色組成物の作製及び評価］
（実施例２８〜４３、比較例２〜６）
表２に記載の非対称スクアリリウム化合物０．００１５ｇを２−メトキシエタノール２ｇに添加後よく撹拌し、さらに表２に記載のアクリル系粘着主剤１０ｇを添加し、さらによく攪拌して溶解させた。その中にイソシアネート系硬化剤（綜研化学株式会社製、Ｌ−４５）を０．０２ｇ添加し、よく攪拌して、着色組成物（色素含有粘着剤）を作製した。攪拌時に巻き込んだ気泡は静止して上方へ集めて取り除いた。
得られた着色組成物を、ベーカー式アプリケータを用い、厚さ１００μｍのポリエチレンテレフタレート製フィルム上に塗布し、１００℃で２分間乾燥し、厚さ２０μｍの色素含有粘着剤層を形成した。次いで、色素含有粘着層側に１００μｍのポリエチレンテレフタレート製フィルムをローラーで圧着して色素含有粘着層を挟み、積層体（色素フィルター）の試験片を得た。
【０１２０】
（極大吸収波長、評価）
次に、分光光度計Ｕ−４１００（日立製作所製）にて、ポリエチレンテレフタレート製フィルムをリファレンスにして、各試験片の吸収スペクトルを測定し、波長５００〜６２０ｎｍにおける吸収極大の数及び極大吸収波長（λｍａｘ）を読み取った。また、極大吸収波長における吸光度Ａの半値となる波長Ａ１及び波長Ａ２を吸光スペクトルから読み取り、波長Ａ１と波長Ａ２の差の絶対値を半値幅（ＦＷＨＭ）として読み取った。さらに波長３８０〜４５０ｎｍにおける透過率（％）を読み取った。その結果を表２に示す。
【０１２１】
なお、表２中のアクリル系粘着主剤の略称の意味は以下のとおりである。
ＳＫ１６０４Ｎ：綜研化学株式会社製、ＳＫダイン（登録商標）１６０４Ｎ
ＳＫ１８１１Ｌ：綜研化学株式会社製、ＳＫダイン（登録商標）１８１１Ｌ
ＳＫ２３００：綜研化学株式会社製、ＳＫダイン（登録商標）２３００
ＳＫ２００３：綜研化学株式会社製、ＳＫダイン（登録商標）２００３
【０１２２】
【表２】
2018172635.tif 000022
【０１２３】
なお、表２中の比較化合物４は、化合物４の代わりに化合物１３を用いた以外は実施例１と同様に得たものである。
【０１２４】
【化２０】
2018172635.tif 000023
【０１２５】
表２から明らかなように、実施例２８〜４３の着色組成物によれば、シャープな吸収極大が波長５００〜６２０ｎｍに１つあり、該吸収極大の極大吸収波長が５７０〜６２０ｎｍであり、かつ、波長３８０〜４５０ｎｍの透過率が８０％以上で副吸収がないため、視野の明るさの低下がないとともに、色再現性にすぐれたディスプレイ用フィルター及びディスプレイを得ることができる。
【０１２６】
これに対して比較例２〜５の着色組成物では、吸収極大が複数存在し、ディスプレイ用フィルターとして用いるには輝度が低く、波長５７０〜６２０ｎｍ以外の波長に吸収極大を有するため色純度改善の点から目的に供さないものであることがわかる。
【０１２７】
また比較例６の着色組成物では、吸収極大の半値幅が大きくなっており、色再現性にすぐれたディスプレイ用フィルター及びディスプレイを得ることが困難であることが示唆された。これは、比較化合物４の溶解性が低いことによって、着色組成物中において非対称スクアリリウム化合物のＪ会合体同士の凝集等が生じていることによると考えられる。また、波長３８０〜４５０ｎｍの透過率が低く、視野の明るさの低下が懸念される。これは、比較化合物４において、ピロール環の窒素原子上が無置換であることによって、光・酸素に対して不安定となったことに起因するものであると考えられる。